【手続補正書】
【提出日】平成23年10月5日(2011.10.5)
【手続補正１】
【補正対象書類名】特許請求の範囲
【補正対象項目名】全文
【補正方法】変更
【補正の内容】
【特許請求の範囲】
【請求項１】
電極であって、
導電性支持体と、
該導電性支持体に隣接して配置され、かつ第１のポリマー材料を含む、第１のプライマー層であって、該第１のプライマー層は３０重量％未満の架橋ポリマー材料を含む、第１のプライマー層と、
該第１のプライマー層に隣接して配置され、かつ第２のポリマー材料を含む、第２のプライマー層であって、該第２のプライマー層は３０重量％未満の架橋ポリマー材料を含む、第２のプライマー層と、
該第２のプライマー層と電気的に連絡する電気活性層と
を備える、電極。
【請求項２】
電極であって、
導電性支持体と、
該導電性支持体に隣接して配置され、かつ第１のポリマー材料を含む、第１のプライマー層であって、該第１のプライマー層は３０重量％を超える架橋ポリマー材料を含む、第１のプライマー層と、
該第１のプライマー層に隣接して配置され、かつ第２のポリマー材料を含む、第２のプライマー層であって、該第２のプライマー層は３０重量％を超える架橋ポリマー材料を含む、第２のプライマー層と、
該第２のプライマー層と電気的に連絡する電気活性層と
を備える、電極。
【請求項３】
前記第１のポリマー材料は、ヒドロキシル官能基を含む、請求項１または２に記載の電極。
【請求項４】
前記第１のポリマー材料は、ポリビニルアルコールである、請求項１または２に記載の電極。
【請求項５】
前記第１および第２のポリマー材料は、ポリビニルアルコールを含む、請求項１または２に記載の電極。
【請求項６】
前記第１のプライマー層は、実質的に非架橋のポリマー材料を含む、請求項１または２に記載の電極。
【請求項７】
前記第２のプライマー層は、実質的に非架橋のポリマー材料を含む、請求項１または２に記載の電極。
【請求項８】
前記第１のプライマー層の少なくとも一部は、前記第２のプライマー層の少なくとも一部に架橋される、請求項１または２に記載の電極。
【請求項９】
前記第２のポリマー材料は、ポリビニルピロリドン、ポリビニルアセテート、ポリアクリレート、またはポリビニルブチラールを含む、請求項１または２に記載の電極。
【請求項１０】
前記第２のプライマー層は、前記電気活性層に直接隣接する、請求項１または２に記載の電極。
【請求項１１】
前記電気活性材料は、カソード材料を含む、請求項１または２に記載の電極。
【請求項１２】
前記電気活性材料は、電気活性硫黄含有材料を含む、請求項１または２に記載の電極。
【請求項１３】
前記第１および／または第２のプライマー層は、２０重量％未満の架橋ポリマー材料を含む、請求項１または２に記載の電極。
【請求項１４】
前記第１および／または第２のプライマー層は、１０重量％未満の架橋ポリマー材料を含む、請求項１または２に記載の電極。
【請求項１５】
前記第１のプライマー層は、前記第１のプライマー層の３０〜６０重量％の範囲でポリマー材料の総量を含む、請求項１または２に記載の電極。
【請求項１６】
前記第２のプライマー層は、前記第２のプライマー層の３０〜６０重量％の範囲でポリマー材料の総量を含む、請求項１または２に記載の電極。
【請求項１７】
集電体であって、
導電性支持体と、
該導電性支持体に隣接して配置され、かつ第１のポリマー材料を含む、第１のプライマー層と、
該第１のプライマー層に隣接して配置され、かつ第２のポリマー材料を含む、第２のプライマー層と、
を備え、
該第１および／または第２のポリマー材料は、ヒドロキシル官能基を含む、集電体。
【請求項１８】
カソードを形成する方法であって、
導電性支持体に隣接して少なくとも１つのプライマー層を配置することであって、該プライマー層は、ヒドロキシル官能基を含むポリマー材料を含む、ことと、
該プライマー層に隣接してカソードスラリーを配置することであって、該カソードスラリーは、カソード活性材料と、導電性充填材と、溶媒とを含み、該カソードスラリーは、１０重量％を超える水を含む、ことと、
該カソードスラリーから該溶媒の少なくとも一部を除去することと
を含む、方法。
【請求項１９】
カソードを形成する方法であって、
８０℃を超える温度で、ヒドロキシル官能基を含むポリマー材料を溶媒中で混合することと、
導電性充填材を該ポリマー材料および該溶媒に添加して、プライマースラリーを形成することと、
該プライマースラリーを導電性支持体上に配置して、プライマー層を形成することと、
該プライマー層に隣接してカソードスラリーを配置することであって、該カソードスラリーは、カソード活性材料と、導電性充填材と、溶媒とを含む、ことと、
該カソードスラリーから該溶媒の少なくとも一部を除去することと
を含む、方法。
【請求項２０】
前記プライマー層は、８０℃を超える温度において、ポリマー材料を溶媒中で混合することによって処理される、請求項１８または１９に記載の方法。
【請求項２１】
前記カソード活性材料は、硫黄を含む、請求項１８または１９に記載の方法。
【請求項２２】
前記ポリマー材料の少なくとも一部は、架橋される、請求項１８または１９に記載の方法。
【請求項２３】
前記プライマー層は、３０重量％を超える架橋ポリマー材料を含む、請求項１８または１９に記載の方法。
【請求項２４】
前記プライマー層は、３０重量％未満の架橋ポリマー材料を含む、請求項１８または１９に記載の方法。
【請求項２５】
前記プライマー層は、該プライマー層の３０〜６０重量％の範囲のポリマー材料の総量を含む、請求項１８または１９に記載の方法。
【請求項２６】
前記カソードスラリーは、２０重量％を超える水を含む、請求項１８または１９に記載の方法。
【請求項２７】
前記カソードスラリーは、３０重量％を超える水を含む、請求項１８または１９に記載の方法。
【請求項２８】
前記ポリマー材料は、ヒドロキシル基を含む、請求項１８または１９に記載の方法。
【請求項２９】
前記ポリマー材料は、ポリビニルアルコールを含む、請求項１８または１９に記載の方法。
【請求項３０】
前記プライマー層は、該プライマー層を乾燥させた後に、該プライマー層の１０〜９０重量％の範囲の導電性充填材を含む、請求項１８または１９に記載の方法。
【請求項３１】
前記プライマー層に隣接して第２のプライマー層を配置することをさらに含む、請求項１８または１９に記載の方法。
【請求項３２】
カソードであって、
導電性支持体と、
該導電性支持体に隣接して配置され、かつヒドロキシル官能基を含むポリマー材料を含む、プライマー層と、
該プライマー層と電気的に連絡するカソード活性層であって、該カソード活性層は、乾燥させられる前に３０重量％を超える水を含む、プロセスによって作製される、カソード活性層と
を備える、カソード。
【請求項３３】
リチウムバッテリであって、
活性アノード種としてリチウム金属を含む、アノードと、
集電体によって支持される活性カソード種として硫黄を含む、カソードと、
該活性カソード種と該集電体との間に配置されるプライマー層と
を備え、
該リチウムバッテリの面積比抵抗は、５０オームｃｍ２未満である、リチウムバッテリ。
【手続補正２】
【補正対象書類名】明細書
【補正対象項目名】００１２
【補正方法】変更
【補正の内容】
【００１２】
本発明の他の利点および新規な機構は、添付図面を参照して考察すれば、以下の本発明の様々な非限定的な実施形態の詳細な説明から明らかになろう。本明細書および参照することにより組み込まれる文書が不一致および／または矛盾を含む場合は、本明細書がこれを管理する。参照することにより組み込まれる２つ以上の文書が、互いに不一致および／または矛盾する開示を含む場合は、より最近の日付である文書がこれを管理する。
例えば、本発明は以下の項目を提供する。
（項目１）
電極であって、
導電性支持体と、
該導電性支持体に隣接して配置され、かつ第１のポリマー材料を含む、第１のプライマー層であって、該第１のプライマー層は３０重量％未満の架橋ポリマー材料を含む、第１のプライマー層と、
該第１のプライマー層に隣接して配置され、かつ第２のポリマー材料を含む、第２のプライマー層であって、該第２のプライマー層は３０重量％未満の架橋ポリマー材料を含む、第２のプライマー層と、
該第２のプライマー層と電気的に連絡する電気活性層と
を備える、電極。
（項目２）
上記第１のポリマー材料は、ヒドロキシル官能基を含む、項目１に記載の電極。
（項目３）
上記第１のポリマー材料は、ポリビニルアルコールである、項目１に記載の電極。
（項目４）
上記第１および第２のポリマー材料は、ポリビニルアルコールを含む、項目１に記載の電極。
（項目５）
上記第１のプライマー層は、実質的に非架橋のポリマー材料を含む、項目１に記載の電極。
（項目６）
上記第２のプライマー層は、実質的に非架橋のポリマー材料を含む、項目１に記載の電極。
（項目７）
上記第１のプライマー層の少なくとも一部は、上記第２のプライマー層の少なくとも一部に架橋される、項目１に記載の電極。
（項目８）
上記第２のポリマー材料は、ポリビニルピロリドン、ポリビニルアセテート、ポリアクリレート、またはポリビニルブチラールを含む、項目１に記載の電極。
（項目９）
上記第２のプライマー層は、上記電気活性層に直接隣接する、項目１に記載の電極。
（項目１０）
上記電気活性材料は、カソード材料を含む、項目１に記載の電極。
（項目１１）
上記電気活性材料は、電気活性硫黄含有材料を含む、項目１に記載の電極。
（項目１２）
上記第１および／または第２のプライマー層は、２０重量％未満の架橋ポリマー材料を含む、項目１に記載の電極。
（項目１３）
上記第１および／または第２のプライマー層は、１０重量％未満の架橋ポリマー材料を含む、項目１に記載の電極。
（項目１４）
上記第１のプライマー層は、上記第１のプライマー層の３０〜６０重量％の範囲でポリマー材料の総量を含む、項目１に記載の電極。
（項目１５）
上記第２のプライマー層は、上記第２のプライマー層の３０〜６０重量％の範囲でポリマー材料の総量を含む、項目１に記載の電極。
（項目１６）
集電体であって、
導電性支持体と、
該導電性支持体に隣接して配置され、かつ第１のポリマー材料を含む、第１のプライマー層と、
該第１のプライマー層に隣接して配置され、かつ第２のポリマー材料を含む、第２のプライマー層と、
を備え、
該第１および／または第２のポリマー材料は、ヒドロキシル官能基を含む、集電体。
（項目１７）
上記第１のポリマー材料は、ヒドロキシル官能基を含む、項目１６に記載の集電体。
（項目１８）
上記第１のポリマー材料は、ポリビニルアルコールである、項目１６に記載の集電体。
（項目１９）
上記第２のポリマー材料は、ヒドロキシル官能基を含む、項目１６に記載の集電体。
（項目２０）
上記第２のポリマー材料は、ポリビニルアルコールである、項目１６に記載の集電体。
（項目２１）
上記第１および／または第２のプライマー層は、３０重量％未満の架橋ポリマー材料を含む、項目１６に記載の集電体。
（項目２２）
上記第１のプライマー層は、３０重量％未満の架橋ポリマー材料を含む、項目１６に記載の集電体。
（項目２３）
上記第１のプライマー層は、共有結合的に架橋されたポリマー材料を本質的に含まない、項目１６に記載の集電体。
（項目２４）
上記第１のプライマー層は、３０重量％未満の架橋ポリビニルアルコールを含む、項目１６に記載の集電体。
（項目２５）
上記第１および第２のプライマー層のうちの一方は、３０重量％未満の架橋ポリマー材料を含み、該第１および第２のプライマー層のうちの他方は、３０重量％を超える架橋ポリマー材料を含む、項目１６に記載の集電体。
（項目２６）
上記第２のポリマー材料は、ポリビニルピロリドン、ポリビニルアセテート、ポリアクリレート、またはポリビニルブチラールを含む、項目１６に記載の集電体。
（項目２７）
上記電気活性材料は、カソード材料を含む、項目１６に記載の集電体。
（項目２８）
上記電気活性材料は、電気活性硫黄含有材料を含む、項目１６に記載の集電体。
（項目２９）
上記第２のプライマー層は、上記電気活性層に直接隣接する、項目１６に記載の集電体。
（項目３０）
項目１６に記載の集電体を含む、電極。
（項目３１）
項目１６に記載の集電体を含む、カソード。
（項目３２）
上記第１および／または第２のプライマー層は、該層（一方または両方）を乾燥させた後に、それぞれ、該第１および／または第２のプライマー層の１０〜９０重量％の範囲の導電性充填材を含む、項目１６に記載の集電体。
（項目３３）
電極であって、
導電性支持体と、
該導電性支持体に隣接して配置され、かつ第１のポリマー材料を含む、第１のプライマー層であって、該第１のプライマー層は３０重量％を超える架橋ポリマー材料を含む、第１のプライマー層と、
該第１のプライマー層に隣接して配置され、かつ第２のポリマー材料を含む、第２のプライマー層であって、該第２のプライマー層は３０重量％を超える架橋ポリマー材料を含む、第２のプライマー層と、
該第２のプライマー層と電気的に連絡する電気活性層と
を備える、電極。
（項目３４）
カソードを形成する方法であって、
導電性支持体に隣接して少なくとも１つのプライマー層を配置することであって、該プライマー層は、ヒドロキシル官能基を含むポリマー材料を含む、ことと、
該プライマー層に隣接してカソードスラリーを配置することであって、該カソードスラリーは、カソード活性材料と、導電性充填材と、溶媒とを含み、該カソードスラリーは、１０重量％を超える水を含む、ことと、
該カソードスラリーから該溶媒の少なくとも一部を除去することと
を含む、方法。
（項目３５）
上記プライマー層は、８０℃を超える温度において、ポリマー材料を溶媒中で混合することによって処理される、項目３４に記載の方法。
（項目３６）
上記カソード活性材料は、硫黄を含む、項目３４に記載の方法。
（項目３７）
上記ポリマー材料の少なくとも一部は、架橋される、項目３４に記載の方法。
（項目３８）
上記プライマー層は、３０重量％を超える架橋ポリマー材料を含む、項目３４に記載の方法。
（項目３９）
上記プライマー層は、３０重量％未満の架橋ポリマー材料を含む、項目３４に記載の方法。
（項目４０）
上記プライマー層は、該プライマー層の３０〜６０重量％の範囲のポリマー材料の総量を含む、項目３４に記載の方法。
（項目４１）
上記カソードスラリーは、２０重量％を超える水を含む、項目３４に記載の方法。
（項目４２）
上記カソードスラリーは、３０重量％を超える水を含む、項目３４に記載の方法。
（項目４３）
上記ポリマー材料は、ヒドロキシル基を含む、項目３４に記載の方法。
（項目４４）
上記ポリマー材料は、ポリビニルアルコールを含む、項目３４に記載の方法。
（項目４５）
上記プライマー層は、該プライマー層を乾燥させた後に、該プライマー層の１０〜９０重量％の範囲の導電性充填材を含む、項目３４に記載の方法。
（項目４６）
上記プライマー層に隣接して第２のプライマー層を配置することをさらに含む、項目３４に記載の方法。
（項目４７）
カソードであって、
導電性支持体と、
該導電性支持体に隣接して配置され、かつヒドロキシル官能基を含むポリマー材料を含む、プライマー層と、
該プライマー層と電気的に連絡するカソード活性層であって、該カソード活性層は、乾燥させられる前に３０重量％を超える水を含む、プロセスによって作製される、カソード活性層と
を備える、カソード。
（項目４８）
上記カソード活性層は、活性カソード材料として硫黄を含む、項目４７に記載のカソード。
（項目４９）
上記ポリマー材料の少なくとも一部は、架橋される、項目４７に記載のカソード。
（項目５０）
上記プライマー層は、３０重量％を超える架橋ポリマー材料を含む、項目４７に記載のカソード。
（項目５１）
上記プライマー層は、３０重量％未満の架橋ポリマー材料を含む、項目４７に記載のカソード。
（項目５２）
上記プライマー層に隣接して配置される、第２のプライマー層をさらに含む、項目４７に記載のカソード。
（項目５３）
カソードを形成する方法であって、
８０℃を超える温度で、ヒドロキシル官能基を含むポリマー材料を溶媒中で混合することと、
導電性充填材を該ポリマー材料および該溶媒に添加して、プライマースラリーを形成することと、
該プライマースラリーを導電性支持体上に配置して、プライマー層を形成することと、
該プライマー層に隣接してカソードスラリーを配置することであって、該カソードスラリーは、カソード活性材料と、導電性充填材と、溶媒とを含む、ことと、
該カソードスラリーから該溶媒の少なくとも一部を除去することと
を含む、方法。
（項目５４）
上記カソードスラリーは、３０重量％を超える水を含む、項目５３に記載の方法。
（項目５５）
リチウムバッテリであって、
活性アノード種としてリチウム金属を含む、アノードと、
集電体によって支持される活性カソード種として硫黄を含む、カソードと
を備え、
リチウムバッテリの面積比抵抗は、５０オームｃｍ２未満である、リチウムバッテリ。
（項目５６）
上記面積比抵抗は、１０オームｃｍ２未満である、項目５５に記載のリチウムバッテリ。
（項目５７）
上記活性カソード種と上記集電体との間に配置されるプライマー層をさらに含む、項目５５に記載のリチウムバッテリ。
（項目５８）
上記プライマー層は、ヒドロキシル基を含むポリマー材料を含む、項目５７に記載のリチウムバッテリ。
（項目５９）
上記プライマー層は、ポリビニルアルコールを含む、項目５７に記載のリチウムバッテリ。
（項目６０）
上記ポリビニルアルコールは、少なくとも部分的に架橋される、項目５８に記載のリチウムバッテリ。
（項目６１）
上記ポリビニルアルコールは、実質的に架橋されない、項目５８に記載のリチウムバッテリ。
（項目６２）
少なくとも２５０Ｗｈ／ｋｇのエネルギー密度を有する、項目５５に記載のリチウムバッテリ。